(57)【要約】【課題】  従来の技術において重合反応により硬化する非水溶性合成樹脂を含浸した脱水された動植物組織では原色を失っているものであり切花などの薄く複雑な動植物組織の加工が不可能なものであった。【解決手段】  本発明では動植物組織の脱水工程で真空凍結乾燥法を用いて形体のみならず原色をも保存し、動植物組織内でのみ非水溶性合成樹脂の重合反応が起こり動植物組織内でのみ非水溶性合成樹脂が硬化する方法により切花や微細な動植物組織の加工を可能にしたものである。【特許請求の範囲】
【請求項１】
主剤と硬化剤からなる重合反応により硬化する非水溶性合成樹脂の主剤を含有しない硬化剤を含有する蒸発する媒体で内部の空間を満たされた脱水された動植物組織。
【請求項２】
シリカゲル、モレキュラシーブ、乾燥空気、熱を利用した方法により脱水された動植物組織からなる請求項１記載の脱水された動植物組織。
【請求項３】
真空凍結乾燥法により脱水された動植物組織からなる請求項１記載の脱水された動植物組織。
【請求項４】
（１）主剤と硬化剤からなるシリコーンゴムの主剤を含有しない硬化剤および（２）主剤と硬化剤からなるシリコーンゲルの主剤を含有しない硬化剤からなる郡から選ばれる１種または２種の重合反応により硬化する主剤と硬化剤からなる非水溶性合成樹脂の主剤を含有しない硬化剤からなる請求項１及至請求項３のいずれかの請求項記載の脱水された動植物組織。
【請求項５】
（Ａ）蒸発するシリコーンオイル、（Ｂ）蒸発するヘキサン、（Ｃ）その他の蒸発する有機溶媒からなる郡から選ばれる１種または２種以上の蒸発する媒体からなる請求項１及至請求項４のいずれかの請求項記載の脱水された動植物組織。
【請求項６】
蒸発する媒体中に色素を含んでなる請求項１及至請求項５のいずれかの請求項記載の脱水された動植物組織。
【請求項７】
（ア）主剤と硬化剤からなる重合反応により硬化する非水溶性合成樹脂の硬化剤を含有しない主剤および（イ）主剤と硬化剤からなる重合反応により硬化する非水溶性合成樹脂の硬化しない程度に硬化剤を含有する主剤からなる郡から選ばれる重合反応により硬化する主剤と硬化剤からなる非水溶性合成樹脂の単体では硬化しない主剤で内部の空間を含浸により満たされた蒸発する媒体を蒸発により除去された請求項１及至請求項６のいずれかの請求項記載の硬化剤を含有する脱水された動植物組織。
【請求項８】
（ａ）主剤と硬化剤からなるシリコーンゴムの主剤および（ｂ）主剤と硬化剤からなるシリコーンゲルの主剤からなる郡から選ばれる１種または２種の重合反応により硬化する主剤と硬化剤からなる非水溶性合成樹脂の単体では硬化しない主剤からなる請求項７記載の脱水された動植物組織。
【請求項９】
重合反応により硬化する主剤と硬化剤からなる非水溶性合成樹脂の主剤中に色素を含んでなる請求項７及至請求項８のいずれかの請求項記載の脱水された動植物組織。
【請求項１０】
請求項１及至請求項６のいずれかの請求項記載の硬化剤による重合反応を経て硬化した請求項７及至請求項９のいずれかの請求項記載の重合反応により硬化する非水溶性合成樹脂で内部の空間を満たされた請求項７及至請求項９のいずれかの請求項記載の脱水された動物組織。
【請求項１１】
有機溶媒により表面の重合反応により硬化する非水溶性合成樹脂の硬化していない主剤を洗浄した請求項１０記載の脱水された動植物組織。
【請求項１２】
硬化した重合反応により硬化する非水溶性合成樹脂の未含浸部分にグリセリン、低粘度高級アルコールまたは低分子ポリマーを含浸した請求項１０または請求項１１のいずれかの請求項記載の脱水された動植物組織。
【発明の詳細な説明】
【技術分野】
【０００１】  本発明は動物及び植物組織の原色及び形体を忠実に長期間保存する為の加工法である。
【背景技術】
【０００２】従来の技術においてドライフラワーや魚、爬虫類の剥製の表面を非水溶性合成樹脂等で被覆する技術は数多く紹介されているものである。（特許文献１，２，３，５実用新案文献１参照）しかしながら表面に薄く被服剤により被覆しても害虫や湿気の影響を大きく受けるものであり、長期間の保存に耐えうるものではないものであった。【０００４】特許文献６、７及び非特許文献１によると動植物組織の隅々にまで非水溶性合成樹脂を含浸した長期保存が可能な動植物組織の加工法が紹介されている。ホルマリン等の防腐剤により防腐処理された動植物組織をアセトン等の有機溶媒中で置換脱水、脱油脂を行い硬化するに足りる硬化剤を混ぜられたシリコーンゴムなどの非水溶性合成樹脂を低温に保ち重合反応を遅らせ動植物組織内に含浸するものである。しかしながらこの技術においても次の問題が指摘されるものであった。
ア）ホルマリンやアルコールによる防腐処理工程において動植物組織の原色は大部分損失するものであった。
イ）有機溶媒による脱水、脱油脂処理工程において大部分の色素は水、油脂と共に流出するため脱色されるものであった。
ウ）有機溶媒による脱水、脱油脂処理工程において有機溶媒に多量の水及び油脂が溶け込み再利用が困難なため多量の有機溶媒を消費するものであった。
エ）含浸する合成樹脂はその主剤が室温で短期間に硬化するに足りる量の硬化剤を混ぜたものを動植物組織に長期に渡り含浸するため硬化剤による重合反応を遅らせる目的で極めて低温の環境で含浸する必要があるものであった。
オ）十分に合成樹脂が含浸した動植物組織の表面には粘度の高い多量の余分な合成樹脂が付着しているものであるが、余分な合成樹脂を完全に除去せずに硬化させると表面に不自然な光沢が生じるばかりか分離している組織同士が接着される問題があった。
カ）硬化した合成樹脂を動植物組織に影響なく完全に除去することは不可能であるため動植物組織の表面に付着した余分な合成樹脂は硬化する前に丹念に拭き取る必要がある。有機溶媒による洗浄は動植物組織内に含浸している合成樹脂までも除去する為利用できない問題があった。
キ）前記オ）、カ）の理由により、切花のように極めて薄く複雑な組織や、羽毛や被毛に覆われた組織では現実には不可能な加工法であった。
ク）室温で硬化するに足りる硬化剤を混ぜた合成樹脂の主剤は極めて低温の環境においても徐々に硬化反応は進行しているものであり動植物組織に含浸可能な粘度以上になれば多量の合成樹脂を無駄に消費する問題があった。
ケ）合成樹脂は動植物組織に含浸した量だけ減っていくものであるが、合成樹脂に硬化剤を混ぜた時間差による硬化反応過程が異なるために追加ができない問題があった。
コ）本加工法により加工された動植物組織は新鮮な動植物組織の持つ柔軟な質感が損失しているものであった。【０００５】  近年長期保存が可能な花として諸外国から輸入されたものが我が国の市場でも多く出回っているものである。その様々な加工法も紹介（特許文献、４，８非特許文献２参照）されているものであるが、そのどれもが脱水工程において脱色されるため着色した含浸材を含浸することで色彩を表現しているものである。現実には存在し得ない色彩の花の加工品が得られる利点もあるが、本来緑色を呈する茎や額部分も花弁と同様の色彩になるなど不自然なものであり、複数の色彩で構成されている花やボカシのある花の加工は不可能なものである。更に各種使用されている、含浸材のどれもが湿気の影響を受けやすい素材であり現実には短期間に変色、変形するものである。我が国においても何種類かの有機溶媒を利用して生花の脱水を行う方法が紹介（特許文献３，４参照）されているが、これらの方法においても生花においては現実には脱色されるものである。【０００６】  以上の如く従来の技術では原色および形体が忠実に保存され長期間の保存に耐えうる耐久性を持った動植物組織の加工は不可能なものであった。動植物組織の中で最も要望の強い原色、形体が忠実に保存され耐久性に優れた切花の加工品を市場で全く見かけないのは、このような技術的な問題があったためと推測できるものである。
【特許文献１】特開平９−１８３９０１
【特許文献２】特開平９−６７２０２
【特許文献３】特開平９−１１０６０２
【特許文献４】特開平９−５１２７８９
【特許文献５】特開２００１−３０２４０２
【特許文献６】米国特許４、２４４，９９２（１９８１）
【特許文献７】米国特許４，２０５，０５９（１９８１）
【特許文献８】ＷＯ９１／０３１６０
【実用新案文献１】
実案登録第３０８６０１６【非特許文献１】図説  人体博物館  筑摩書房
【非特許文献２】はじめてのプリザーブドフラワー日本ヴォーグ社
【発明の開示】
【発明が解決しようとする課題】
【０００６】動植物組織の原色、形体の永久保存は人類にとっての永遠の課題となるものである。本発明により加工された動植物組織の保存可能期間は未知数ではあるものの、本発明は従来の技術での問題を解決し従来の技術では不可能であった動植物組織の原色、形体を忠実に長期間保存できる耐久性に優れた動植物組織の加工法となるものである。
【課題を解決するための手段】
【０００７】動植物組織に非水溶性合成樹脂を含浸するためには動植物組織に含有する水を各種脱水法により除去する必要がる。この脱水工程において真空凍結乾燥法により脱水された動植物組織が原色、形体ともに忠実に保存されているものである。また真空凍結乾燥法により動植物組織に含有する油脂までも蒸発により除去されるものである。原色、形体の保存に影響のない動植物組織の種類によってはシリカゲル、モレキュラシーブ、乾燥空気、熱等を利用した乾燥法による脱水処理する場合もある。更に色素の保存を必要としない場合はアセトン等の有機溶媒による置換脱水処理を施す場合もある。【０００８】なお請求項１及至請求項１２のいずれかの請求項記載の脱水された動植物組織は水を全く含有していないものではなく、保存に影響ない程度に水を含有していても良いものである。【０００９】前記方法により脱水された動植物組織の隅々にまで非水溶性合成樹脂を含浸して硬化させ耐久性に優れた動植物組織の加工品を得るものであるが。従来の技術による主剤と硬化剤からなる非水溶性合成樹脂の主剤が硬化するに足りる量の硬化剤を混ぜ含浸すれば。前記従来の技術と同様な問題が生じるものである。【００１０】請求項１及至請求項１２における本発明では脱水された動植物組織に含浸した重合反応により硬化する主剤と硬化剤からなる非水溶性合成樹脂の単体では硬化しない主剤だけが事前に動植物組織内に含浸留置した硬化剤による重合反応を経て硬化するものである。即ち動植物組織に含浸しなかった重合反応により硬化する主剤と硬化剤からなる非水溶性合成樹脂の単体では硬化しない主剤は硬化剤と接触しないため重合反応が起こらず硬化しないのを特徴とするものであり、以下に詳細な説明を記す。【００１１】脱水された動植物組織に含浸する重合反応により硬化する主剤と硬化剤からなる非水溶性合成樹脂の主剤を含まない硬化剤を蒸発する媒体に溶解したものに脱水された動植物組織を浸し脱水された動植物組織内の隅々まで硬化剤を含有する蒸発する媒体を含浸させる。含浸する圧力は大気圧以上、大気圧または大気圧以下の圧力またはこれらの圧力を交互に繰り返す方法からなる。また蒸発する媒体として蒸発するシリコーンオイルが最も脱水された動植物組織の色素への影響が少ないものであるが、蒸発するヘキサン、ブチルアルコール等の蒸発する有機溶媒も利用できるものである。【００１２】前記方法により得られた硬化剤を含む脱水された動植物組織を単独では硬化しない重合反応により硬化する非水溶性合成樹脂の単体では硬化しない主剤に浸して熱または大気圧以下の圧力で媒体を蒸発させ重合反応により硬化する非水溶性合成樹脂の主剤を動植物組織内の隅々にまで含浸することで動植物組織内に事前に含浸留置した硬化剤による重合反応を経て非水溶性合成樹脂の主剤が重合反応を起こし硬化することを特徴とするものである。【００１３】蒸発する媒体は重合反応により硬化する非水溶性合成樹脂の単体では硬化しない主剤に浸す前に事前に熱、大気圧以下の圧力により蒸発させる場合もある。【００１４】また脱水された動植物組織に含浸する重合反応により硬化する主剤と硬化剤からなる非水溶性合成樹脂の単体では硬化しない主剤は透明または不透明の重合反応によりゴム状またはゲル状に硬化するシリコーンゴムまたはシリコーンゲルであって室温以上の温度帯でも長期間硬化しない程度に硬化剤を混ぜておいても良いものである。またエポキシ樹脂、ポリエステル樹脂などの重合反応により硬化する主剤と硬化剤からなる非水溶性合成樹脂も利用できるものである。【００１５】脱水された動植物組織内で重合反応を経て硬化した非水溶性合成樹脂は架橋を形成しており動植物組織外に流出することはないものであるから表面に付着している余分な硬化していない非水溶性合成樹脂は有機溶媒などを用いて洗浄除去するものであるが、超音波洗浄機を用いて完全に洗浄することも可能である。【００１６】以上の如く従来の技術では不可能であった切花や羽毛、被毛で覆われた動植物組織の加工も可能となるものである。【００１７】更に事前に非水溶性合成樹脂の主剤に硬化するに足りる量の硬化剤を混ぜていないため含浸作業中硬化剤の反応を遅らせる目的で低温に保つ必要もなく非水溶性合成樹脂を無駄に消費することもなく継ぎ足しも可能となるものである。【００１８】以上の如く動植物組織の原色を保存したまま脱水、脱油脂処理を施し、非水溶性合成樹脂を隅々にまで含浸して硬化させることで動植物組織の細胞質は硬化した非水溶性合成樹脂で満たされているものであり細胞質中に含まれる色素は硬化した非水溶性合成樹脂に包埋され保存されるものであり、同時に形体を長期間保存することが可能となるものである。【００１９】前記加工を施した動植物組織は新鮮な動植物組織が持つ柔軟な質感は損失しており硬く感じるものである。この質感は含浸材に使用する非水溶性合成樹脂に硬化しても柔軟性を有するシリコーンゴムやシリコーンゲルを使用した場合も同様である。この現象は含浸する非水溶性合成樹脂の分子量が極めて大きく、本来新鮮な動植物組織の形体を維持する骨格となる細胞膜や細胞壁等の機密な部分へ非水溶性合成樹脂が含浸出来ないためと推測されるものである。実際、前記加工を施した動植物組織に水を含ませると色素の流出はないものの軟化して新鮮な動植物組織が持つ質感が復元されるものである。【００２０】細胞膜や細胞壁に非水溶性合成樹脂が含浸していなくとも保存上問題はないものであるが、新鮮な動植物組織が持つ柔軟な質感が要求される場合は前記加工に加え分子量が小さく保存上安定しているグリセリン、低粘度の高級アルコール、低分子ポリマー等を細胞膜や細胞壁等の機密な部分に含浸することで新鮮な動植物組織の持つ柔軟な質感までも復元し保存することができるものである。【００２１】また上記加工工程において一部の色素が損失または変質する場合があるが、前記加工法における硬化剤を含有する媒体や重合反応により硬化する非水溶性合成樹脂の主剤に色素を添加することで原色を復元し保存することが可能である。
【発明の効果】
【００２２】従来用いられていた有機溶媒による置換脱水に変えて真空凍結乾燥法による動植物組織の脱水処理により形体のみならず原色までも保存することが可能となり、更に事前に脱水された動植物組織内に硬化剤を含浸留置することで含浸する非水溶性合成樹脂の単体では硬化しない主剤が動植物組織内のみでの重合反応を経て硬化するために切花や羽毛で覆われた動植物組織でも含浸した非水溶性合成樹脂を除去することなくなく表面の余分な非水溶性合成樹脂を完全に洗浄除去することが可能となったものである。硬化剤を溶解する媒体に蒸発するシリコーンオイルを使用したことで脱水された動植物組織の変色を防ぐことが可能となったものである。
【発明を実施するための最良の形態】
【００２３】
【実施例１】
【００２４】  黄色、ピンク、白に紫のボカシ入りのカーネーションの切花を真空凍結乾燥により脱水し媒体として沸点１００℃の蒸発するシリコーンオイル（商品名ＫＦ−９６Ｌ−０．６５ＣＳ／信越化学工業株式会社製）１リットルに硬化剤（商品名ＣＡＴ−１０８／信越化学工業株式会社製）５０ｃｃをよく攪拌した液体に脱水した各カーネーションを浸し減圧（１０００Ｐａ）３０分間と大気圧６０分間を気泡が出なくなるまで数回繰り返し大気圧で１２０分間放置して硬化剤を含有する蒸発するシリコーンオイルを十分に含浸した後、縮合硬化型シリコーンゴムの主剤（商品名ＫＥ−１０８／信越化学工業株式会社製）に浸し減圧（２００Ｐａ）３０分間大気圧６０分間を蒸発したシリコーンオイルの気泡がなくなるまで数回繰り返し大気圧で１８０分放置してシリコーンゴムの主剤を十分に含浸した後、カーネーションを取り出し金網の上に置き余分なシリコーンゴムの主剤の大部分を滴らせ除去し空気中で２４時間以上放置して含浸したシリコーンゴムの主剤を硬化させる。含浸したシリコーンゴムが硬化したカーネーションはノルマルヘキサンに浸し超音波洗浄機にて表面の余分なシリコーンゴムの主剤を洗浄除去する。ノルマルヘキサンを蒸発させたカーネーションは８４−８７％グリセリンに一昼夜浸してグリセリンをシリコーンゴムの未含浸部分に含浸し金網の上に置いて余分なグリセリンを滴らせ除去しメチルアルコールで洗浄後、メチルアルコールを蒸発させたカーネーションは色彩、形体、触感ともに新鮮なカーネーションの切花と変わりのないものであった。加工されたカーネーションは２５℃の気温の室内に容器に入れずに放置し４００日以上が経過しても全く色彩、形態、質感に変化は確認できなかった。
【実施例２】
【００２５】黒地に黄色の斑紋のあるスズメガの幼虫を真空凍結乾燥により脱水しマイナス２０℃に冷却したノルマルヘキサン１リットルに硬化剤（商品名ＣＡＴ−１０８／信越化学工業株式会社製）５０ｃｃをよく攪拌した液体に浸し減圧（１０００Ｐａ）３０分間と大気圧６０分間を気泡が出なくなるまで数回繰り返し大気圧で１８０分間放置して硬化剤を含むノルマルヘキサンを十分に含浸した後、縮合硬化型シリコーンゴムの主剤（商品名ＫＥ−１０８／信越化学工業株式会社製）に浸し大気圧で６０℃まで加熱してノルマルヘキサンを蒸発させ気泡が出なくなったのを確認して加熱を止め６０分間放置した後スズメガの幼虫を取り出し金網の上に置き余分なシリコーンゴムの主剤の大部分を滴らせて除去し空気中で２４時間以上放置してスズメガの幼虫に含浸しているシリコーンゴムの主剤を硬化させる。含浸したシリコーンゴムが硬化したスズメガの幼虫はノルマルヘキサンに浸し表面の余分なシリコーンゴムの主剤を超音波洗浄機にて洗浄除去しノルマルヘキサンを蒸発させ乾燥した。加工されたスズメガの幼虫の色彩、形体は凍結前と比べ全く変化が認められなかった。また加工されたスズメガの幼虫を蟻の巣の近くに６０分間放置したが蟻は全く見向きもしなかった。加工されたスズメガの幼虫は特別な容器にも入れずに室内で３００日以上放置しているが色彩、形体に変化はなく害虫、カビによる影響も確認されなかった。
【産業上の利用可能性】
【００２６】  本発明により提供される加工された動植物組織は学術研究用や装飾品として極めて価値の高いものであり、嗅覚に頼らず視覚により捕食する魚の常温で保存できる釣り餌等広範囲での利用価値が期待できるものである。